放射性セシウムを含む放射性廃液から放射性セシウムを分離回収する方法において、フェロシアン化金属化合物をゼオライトに印加した吸着材を用いることを特徴とする放射性廃液の処理方法。前記フェロシアン化金属化合物の金属が銅、コバルト、ニッケル、亜鉛、鉄あるいはこれらの複合種であることを特徴とする請求項1記載の放射性廃棄液の処理方法。ゼオライトにフェリシアン化金属化合物を添着すると放射性セシウムに対する吸着の選択性は飛躍的に向上することが知られている。しかしながら、従来のフェロシアン化金属化合物を添着したゼオライトを吸着材として用い、フェロシアン化金属化合物添着ゼオライトのカラムに放射性セシウムを含む廃液を通す方法では、一旦はフェロシアン化金属化合物に吸着された放射性セシウムが、ゼオライトに添着したフェロシアン化金属化合物の流水による脱落に伴って吸着材から離脱してしまうという問題があった。その為、放射性セシウムを含む廃液から放射性セシウムを分離除去する効率が低下するという問題があった。本発明は、これらの問題を解決して、放射性セシウムを含む廃液から選択的に吸着し、吸着された放射性セシウムが離脱することがなく、安定に放射性セシウムを保持できる吸着材を用いて放射性廃液の処理方法を提供することを目的とする。故に、第1の発明は、放射性セシウムを含む放射性廃液から放射性セシウムを分離回収する方法において、フェロシアン化金属化合物をゼオライトに印加した吸着材を用いることを特徴とする放射性廃液の処理方法である。また、第2の発明は、前記フェロシアン化金属化合物の金属が銅、コバルト、ニッケル、亜鉛、鉄あるいはこれらの複合種であることを特徴とする請求項1記載の放射性廃棄液の処理方法である。フェロシアン化金属化合物の放射性セシウムとの結合力が極めて高いことは、従来知られている。このフェロシアン化金属化合物は、水に不溶性で、その一次粒子の径は0.1~0.05μmと極めて小さい。これを単独でナノ粒子状に表面積を拡大して吸着材として使用することは、フィルターに掛けると目詰まりがして濾過することが難しい。フェロシアン化金属化合物を、そのものが放射性セシウムの吸着性がありしかも濾過により廃液との分離が容易なゼライト担体に印加することにより、ゼオライト担体からフェロシアン化金属化合物の脱落がなく固液の分離に優れた吸着材にできることに着目した。フェロシアン化金属化合物をつくる金属としては、遷移金属の銅、コバルト、ニッケル、亜鉛、鉄あるいはこれらの複合種などが挙げられる。次に、本発明のフェロシアン化金属化合物を印加したゼオライトの製造法を以下に示す。ゼオライトとフェロシアン化金属化合物と水を混合して混合物をボールミルに掛ける。フェロシアン化金属化合物の一次粒子への分散させ、同時にゼオライトの平均粒径を30~100μmになるまで粉砕する。ゼオライトの平均粒径が30μm以下であれば、濾過することが難しい。ゼオライトの平均粒径が100μm以上であれば、吸着の表面積が不十分で吸着性能が低下する。さらに好ましいゼオライトの40~80μmである。また、ゼオライトの空孔は平均約5nmのものが好ましい。ボールミル処理によりゼオライトを粉砕すると、ゼオライト結晶格子に欠陥が発生する。その欠陥部が反応性を向上させ化学的結合能力が高まる。その結合性が高まった欠陥部にフェロシアン化金属化合物の粒子が結合すると推定される。この状態を本発明では印加と定義している。このボールミル処理後、ゼオライトに印加結合していないフリーのフェロシアン化金属化合物を水洗で除去することにより、本発明の放射性セシウム吸着材であるフェロシアン化金属化合物を印加したゼオライトを製造することができる。本発明によると、フェロシアン化金属化合物をゼオライトに印加することによって、ゼオライト担体からフェロシアン化金属化合物が脱落することがなく、放射性セシウム吸着性能が高いいまま、放射性廃液から放射性セシウムを選択的に分離回収できることがわかった。また、本発明の吸着材は、セシウムの吸着保持力の安定性が高い。また、濾過等の簡易な方法で、容易に放射性廃液から放射能セシウムを分離回収することができる。以下に実施例を挙げて本発明を詳しく説明するが、本発明はこの実施例に限定されるものではない。フェロシアン化鉄を印加した平均粒径54μmのゼオライト1g平均空孔0.5nmをセシウム11mg/Lを含む200mlの水溶液に混合し、100RPM、室温で攪拌しながら、サンプルを一定の時間後、試験管に採取し、遠心分離5000RPMで懸濁物を除去し、上澄み液のセシウム濃度をICP-MSで測定した。結果を第1図に示す。開始から5分後で前記上澄み液のセシウム濃度は0.04mg/Lに低下した。その後、上澄み液の濃度は15分後で0.04mg/L、30分後で0.02mg/L、45分後で0.02mg/L、60分後で0.03mg/L、2時間後は0.02mg/Lと、上澄み液の濃度は上昇することなく推移した。また、攪拌後の液を孔径が200nmの限外濾過膜で濾過した濾液のセシウム濃度から、吸着率は98.7であった。この結果により、本発明の方法は、極めてセシウム吸着性能が大きく、放射性セシウムを含む放射性廃液から放射性セシウムを選択的に分離回収できることがわかった。また、本発明の吸着材は、短時間で放射性セシウム吸着し、セシウムの吸着保持力の安定性が極めて高いことがわかった。